(57)【要約】      （修正有）【課題】多層物品及びアークプラズマ堆積による製造方法を提供する。【解決手段】物品上に複数の層を形成する方法は、陰極と陽極との間でアークを形成することによりプラズマを発生させる段階と、有機化合物からなる第一の材料をプラズマ中に注入して物品上に第一の層を堆積させる段階と、有機金属物質からなる第二の材料をプラズマ中に注入して第一の層の上に第二の層を形成する段階と、ケイ素含有有機化合物からなる第三の材料をプラズマ中に注入して第二の層の上に第三の層を堆積させる段階とからなる。また、基材１１０と、基材上に配置された中間層１２０と、中間層上に配置された紫外線吸収性無機物質からなる第二の層と、第二の層上に配置された耐摩耗性物質からなる第三の層とからなる製品にも関する。中間層を重合有機ケイ素物質又は重合炭化水素物質、第二の層を金属酸化物又は硫化亜鉛、第三の層を酸化した有機ケイ素物質とする。【選択図】図１
2011208282.tif 000002
【特許請求の範囲】
【請求項１】
物品上に複数の層を堆積させる方法であって、
プラズマ発生チャンバよりも圧力が低く物品が配置された堆積チャンバと連通しているプラズマ発生チャンバにプラズマガスを流す段階、
プラズマ発生チャンバ内でアークを発生させて、堆積チャンバ中に流入するプラズマを発生させる段階、
プラズマ中に有機ケイ素または炭化水素を含む第一の材料を注入して第一の材料を反応させて、有機ケイ素または炭化水素の反応物を含む中間層を物品上に形成する段階、及び、
第二の材料をプラズマ中に注入して第二の材料を反応させて、無機紫外線吸収材料を含む第二の層を中間層上に形成する段階を含んでなり、
中間層が物品の熱膨張係数と第二の層の熱膨張係数の間の熱膨張係数を有する、方法。
但し、第二の材料は、気体状の反応剤と有機金属化合物とを含み、有機金属化合物は、ジメチル亜鉛、ジエチル亜鉛、チタンイソプロポキシド、セリウム（ＩＶ）テトラブトキシド、または炭素に直接結合した金属を含む。
【請求項２】
物品上に複数の層を堆積させる方法であって、
プラズマ発生チャンバよりも圧力が低く物品が配置された堆積チャンバと連通しているプラズマ発生チャンバにプラズマガスを流す段階、
プラズマ発生チャンバ内でアークを発生させて、堆積チャンバ中に流入するプラズマを発生させる段階、
プラズマ中に有機ケイ素または炭化水素を含む第一の材料を注入して第一の材料を反応させて、有機ケイ素または炭化水素の反応物を含む中間層を物品上に形成する段階、及び、
第二の材料をプラズマ中に注入して第二の材料を反応させて、無機紫外線吸収材料を含む第二の層を中間層上に形成する段階を含んでなり、
中間層が物品の熱膨張係数と第二の層の熱膨張係数の間の熱膨張係数を有する、方法。
但し、第二の材料は気体状の反応剤と有機金属化合物とを含み、有機金属化合物は、亜鉛含有化合物、チタン含有化合物又はセリウム含有化合物を含む。
【請求項３】
物品上に複数の層を堆積させる方法であって、
プラズマ発生チャンバよりも圧力が低く物品が配置された堆積チャンバと連通しているプラズマ発生チャンバにプラズマガスを流す段階、
プラズマ発生チャンバ内でアークを発生させて、堆積チャンバ中に流入するプラズマを発生させる段階、
プラズマ中に有機ケイ素または炭化水素を含む第一の材料を注入して第一の材料を反応させて、有機ケイ素または炭化水素の反応物を含む中間層を物品上に形成する段階、及び、
第二の材料をプラズマ中に注入して第二の材料を反応させて、無機紫外線吸収材料を含む第二の層を中間層上に形成する段階を含んでなり、
中間層が物品の熱膨張係数と第二の層の熱膨張係数の間の熱膨張係数を有する、方法。
但し、第二の材料は、気体状の反応剤、並びに、亜鉛含有化合物、チタン含有化合物及びセリウム含有化合物の少なくとも一種を含む。
【請求項４】
物品上に複数の層を堆積させる方法であって、
プラズマ発生チャンバよりも圧力が低く物品が配置された堆積チャンバと連通しているプラズマ発生チャンバにプラズマガスを流す段階、
プラズマ発生チャンバ内でアークを発生させて、堆積チャンバ中に流入するプラズマを発生させる段階、
プラズマ中に有機ケイ素または炭化水素を含む第一の材料を注入して第一の材料を反応させて、有機ケイ素または炭化水素の反応物を含む中間層を物品上に形成する段階、及び、
第二の材料をプラズマ中に注入して第二の材料を反応させて、無機紫外線吸収材料を含む第二の層を中間層上に形成する段階を含んでなり、
中間層が物品の熱膨張係数と第二の層の熱膨張係数の間の熱膨張係数を有する、方法。
但し、第二の材料は、気体状の反応剤と金属蒸気とを含む。
【請求項５】
前記金属蒸気が金属とドーパントとを含む請求項４に記載の方法。
【請求項６】
前記金属が亜鉛を含み、前記ドーパントが、インジウム、アルミニウム、フッ素、ホウ素、ガリウム、タリウム、銅及び鉄から選ばれる一種のドーパントを含む請求項５に記載の方法。
【請求項７】
前記第二の材料が、インジウム、アルミニウム、フッ素、ホウ素、ガリウム、タリウム、銅及び鉄から選ばれる一種のドーパントを含み、さらに前記第二の材料と共に酸素を注入する段階を含む、請求項１〜４のいずれかの一項に記載の方法。
【請求項８】
有機ケイ素モノマー、二酸化ケイ素または酸化アルミニウムを含む第三の材料をプラズマ中に注入して第三の材料を反応させて、耐摩耗性材料を含む第三の層を第二の層上に形成する段階を更に含む、請求項１〜４のいずれかの一項に記載の方法。
【請求項９】
前記第一の材料が、オクタメチルシクロテトラシロキサン、テトラメチルジシロキサン及びヘキサメチルジシロキサンの少なくとも１種を含む、請求項１〜４のいずれかの一項に記載の方法。
【請求項１０】
前記第二の材料がジメチル亜鉛、ジエチル亜鉛、チタンイソプロポキシド及びセリウム（ＩＶ）テトラブトキシドの少なくとも１種を含む、請求項２〜４のいずれかの一項に記載の方法。
【請求項１１】
前記気体状の反応剤が酸素であり、さらに第二の材料と共に酸素をプラズマ中に注入して酸素を第二の材料と反応させて、酸化物である第二の層を形成する段階を含んでおり、酸素の流量が結晶形態の第二の層を形成するのに十分に多い、請求項１〜４のいずれかの一項に記載の方法。
【発明の詳細な説明】
【技術分野】
【０００１】
本発明は、一般に多層物品の製造方法に関し、特に陰極と陽極の間のアークで発生したプラズマを用いて物品上に多数の層を設ける方法に関する。
【背景技術】
【０００２】
プラスチックその他のポリマーは、広範な用途に有用な物理的性質と化学的性質をもつ市販の材料である。例えば、ポリカーボネートは、その優れた破壊耐性のため自動車ヘッドライト、安全シールド、アイウエア及びウインドウのような多くの製品でガラスに取って代わっているポリマーである。しかし、多くのポリカーボネートは、低い摩耗耐性及び紫外（ＵＶ）光に曝されたときの劣化し易さといったようにある種の用途では欠点となり得る性質ももっている。したがって、ポリカーボネートは、紫外光や様々な原因による物理的接触に曝される自動車やその他のウインドウのような用途には一般的には使われていない。
【０００３】
低い摩耗耐性やＵＶ劣化の問題を最小にするために知られているポリカーボネートの処理方法では、耐摩耗性物質の層やＵＶ吸収性物質の層をポリカーボネート基材に設ける。例えば、Ｒｚａｄらの米国特許第５１５６８８２号には、ＵＶ光や摩耗から保護する改良された保護層を有する透明なプラスチック物品の製造方法が開示されている。この物品は、ポリカーボネート基材と、プラズマ増強化学蒸着（ＰＥＣＶＤ）によってポリカーボネート基材に設けた多層コーティングとをもっている。プラズマ増強化学堆積ＰＥＣＶＤは、プラスチックのガラス転移温度よりも低い温度で従来の化学蒸着（ＣＶＤ）では一般に堆積できなかったポリカーボネートのようなプラスチック基材に物質を堆積させることができるので、ＣＶＤよりも大幅に進歩している。ＰＥＣＶＤでは、印加された電場が電離化学種の生成を増強し、ずっと高割合の電離化学種が得られるので、低い堆積温度、例えば室温程度の低温を使用することが可能である。
【０００４】
ポリカーボネートの別の処理法では、従来からシリコーンハードコートとして知られている層をポリカーボネート基材に設ける。シリコーンハードコートの例は、例えば米国特許第４８４２９４１号、同第４９２７７０４号及び同第５０５１３０８号（援用により本明細書に含まれているものとする）に記載されている。このシリコーンハードコートは、湿式プロセスにより、例えばシリコーン浴にポリカーボネートを漬けたり、又はシリコーンをポリカーボネートに噴霧したりすることによって設けられる。このシリコーンハードコートにより耐摩耗性がポリカーボネートに与えられ、しかもこのハードコートにはＵＶ放射線を吸収する成分を含ませることもできる。
【０００５】
しかし、上記のポリカーボネートの処理法には幾つかの欠点がある。例えば、ＰＥＣＶＤでは一般に、ＵＶ吸収層と耐摩耗層とでコートされたポリカーボネートを用いる多くの用途に工業的に適用することができるほどに十分高い堆積速度が得られない。シリコーンハードコーティングの場合、シリコーンハードコートは乾燥・硬化しなければならず、これは数時間もかかることがあり得るので、このプロセスも比較的遅い。またシリコーンハードコーティングには、溶液の貯蔵寿命が限られること、化学薬品廃棄物が発生すること、そして乾燥・硬化中に流体のコーティングが移行するため不均一な厚さになる可能性があることといった別の欠点もある。
【発明の概要】
【発明が解決しようとする課題】
【０００６】
したがって、摩耗とＵＶ放射線から物品を保護するのに有効であり、迅速・有効に実施できて製造コストを下げることができる多層物品の製造方法があれば望ましいであろう。
【課題を解決するための手段】
【０００７】
本発明の一つの実施形態によると、物品上に複数の層を形成する方法は、１以上のプラズマ発生チャンバよりも圧力が低く物品が配置された堆積チャンバと連通した１以上のプラズマ発生チャンバにプラズマガスを流す段階、１以上のプラズマ発生チャンバ内で１以上のアークを発生させて、堆積チャンバ中に流入する１以上のプラズマを発生させる段階、１以上のプラズマ中に第一の材料を注入して物品上に第一の層を形成する段階、及び気体状の反応剤を含む第二の材料を１以上のプラズマ中に注入して第一の層上に第二の層を形成する段階を含む。
【０００８】
また、本発明は、基材と、基材上に配置された重合有機物質からなる中間層と、中間層上に配置された紫外線吸収性無機物質からなる第二の層と、第二の層上に配置された耐摩耗性物質からなる第三の層とからなる製品にも関する。この中間層は、例えば重合有機ケイ素物質又は重合炭化水素物質からなることができる。第二の層は、例えば金属の酸化物又は硫化物からなることができる。第三の層は、例えば酸化した有機ケイ素物質からなることができる。
本発明の一つの実施形態によると、３つの層は、比較的速い堆積速度のため、例えば中間層の場合は約５〜３０、典型的には６〜１５ミクロン／分、ＵＶ吸収層の場合は約２〜８、典型的には５〜８ミクロン／分、そして耐摩耗層の場合は約５〜２０、典型的には１２〜１５ミクロン／分であるので連続して短時間で設けることができる。例えば、３つの層は、層間で冷却することなく、４５秒未満の合計堆積時間で連続して設けることができる。この方法は、高いＵＶ吸収性と高い耐摩耗性とを有する物品を製造することができる。また、この方法では、発散ノズルを用いることにより、比較的大きい表面積をコートすることも可能である。
【図面の簡単な説明】
【０００９】
【図１】本発明の一つの実施形態による多層物品を示す。
【図２】アークプラズマ堆積装置の一例を示す。
【図３】図２のアークプラズマ堆積装置のノズルとプラズマ発生器を示す。
【図４】反応剤の蒸発のためのるつぼを有するアークプラズマ堆積装置の別の実施形態を示す。
【図５】ワイヤ供給機構と蒸発器を有する本発明の別の実施形態を示す。
【図６】複数のプラズマ発生チャンバを有する本発明の別の実施形態を示す。
【発明を実施するための形態】
【００１０】
本発明の他の特徴と利点は以下の詳細な説明と添付の図面から明らかとなろう。
本発明の態様〔１〕〜〔７３〕を以下に示す。
〔１〕物品上に複数の層を堆積させる方法であって、１以上のプラズマ発生チャンバよりも圧力が低く物品が配置された堆積チャンバと連通している１以上のプラズマ発生チャンバにプラズマガスを流す段階、１以上のプラズマ発生チャンバ内で１以上のアークを発生させて、堆積チャンバ中に流入する１以上のプラズマを発生させる段階、１以上のプラズマ中に第一の材料を注入して物品上に第一の層を形成する段階、及び気体状の反応剤を含む第二の材料を１以上のプラズマ中に注入して第一の層上に第二の層を形成する段階を含んでなる方法。
〔２〕第一の材料が有機ケイ素物質を含み、第二の材料が有機ケイ素物質を含み、当該方法がさらに第二の材料と共に酸化剤を注入する段階を含んでいる、前記〔１〕に記載の方法。
〔３〕第一の材料が有機ケイ素物質を含み、第二の材料が有機金属物質を含み、当該方法がさらに第二の材料と共に酸化剤を注入する段階を含んでいる、前記〔１〕に記載の方法。
〔４〕第一の材料が有機金属物質を含み、第二の材料が有機ケイ素物質を含み、当該方法がさらに第一の材料と共に酸化剤を注入し、第二の材料と共に酸化剤を注入する段階を含んでいる、前記〔１〕に記載の方法。
〔５〕第一の材料又は第二の材料が蒸発した原子状金属を含む、前記〔１〕に記載の方法。
〔６〕さらに、第三の材料をプラズマ中に注入して第二の層上に第三の層を形成する、前記〔１〕に記載の方法。
〔７〕第一の材料が有機ケイ素物質を含み、第二の材料が蒸発した原子状金属を含み、第三の材料が有機ケイ素物質を含み、当該方法がさらに第二の材料と共に酸化剤を注入し、第三の材料と共に酸化剤を注入する段階を含んでいる、前記〔６〕に記載の方法。
〔８〕第一の材料がオクタメチルシクロテトラシロキサン、テトラメチルジシロキサン及びヘキサメチルジシロキサンの少なくとも１種を含み、第二の材料が亜鉛を含み、第三の材料がオクタメチルシクロテトラシロキサン、テトラメチルジシロキサン及びヘキサメチルジシロキサンの少なくとも１種を含む、前記〔７〕に記載の方法。
〔９〕第一の材料が有機ケイ素を含む、前記〔６〕に記載の方法。
〔１０〕第一の材料がオクタメチルシクロテトラシロキサンを含む、前記〔６〕に記載の方法。
〔１１〕第一の材料がテトラメチルジシロキサンを含む、前記〔６〕に記載の方法。
〔１２〕第一の材料が炭化水素を含む、前記〔６〕に記載の方法。
〔１３〕第一の層が重合有機ケイ素物質を含む、前記〔６〕に記載の方法。
〔１４〕第一の層が重合オクタメチルシクロテトラシロキサンを含む、前記〔６〕に記載の方法。
〔１５〕第一の層が重合テトラメチルジシロキサンを含む、前記〔６〕に記載の方法。
〔１６〕第二の材料が有機金属物質を含む、前記〔６〕に記載の方法。
〔１７〕第二の材料が蒸発した原子状金属を含む、前記〔６〕に記載の方法。
〔１８〕第二の材料が亜鉛及びインジウムの少なくとも１種を含む、前記〔１７〕に記載の方法。
〔１９〕第二の材料が亜鉛を含み、当該方法がさらに亜鉛と共にイオウを注入する段階を含んでいる、前記〔１７〕に記載の方法。
〔２０〕さらに、第二の材料と共に酸化剤を注入する段階を含んでいる、前記〔６〕に記載の方法。
〔２１〕第二の材料がジメチル亜鉛を含む、前記〔６〕に記載の方法。
〔２２〕さらに、ジメチル亜鉛と共に酸素を注入する段階を含んでいる、前記〔６〕に記載の方法。
〔２３〕第二の材料がジエチル亜鉛を含む、前記〔６〕に記載の方法。
〔２４〕第二の材料がチタンイソプロポキシドを含む、前記〔６〕に記載の方法。
〔２５〕第二の材料がセリウムIVテトラブトキシドを含む、前記〔６〕に記載の方法。
〔２６〕第二の層が酸化亜鉛を含む、前記〔６〕に記載の方法。
〔２７〕第二の層が二酸化チタンを含む、前記〔６〕に記載の方法。
〔２８〕第二の層が二酸化セリウムを含む、前記〔６〕に記載の方法。
〔２９〕第二の層が硫化亜鉛を含む、前記〔６〕に記載の方法。
〔３０〕第二の層が無機物質を含む、前記〔６〕に記載の方法。
〔３１〕 第三の材料が有機ケイ素物質を含む、前記〔６〕に記載の方法。
〔３２〕さらに、第三の材料と共に酸化剤を注入する段階を含んでいる、前記〔６〕に記載の方法。
〔３３〕第三の材料がオクタメチルシクロテトラシロキサンを含む、前記〔６〕に記載の方法。
〔３４〕第三の材料がテトラメチルジシロキサンを含む、前記〔６〕に記載の方法。
〔３５〕第三の材料がヘキサメチルジシロキサンを含む、前記〔６〕に記載の方法。
〔３６〕さらに第二の材料と共に酸素をプラズマ中に注入する段階を含んでおり、酸素の流量が結晶形態の第二の層を形成するのに十分な大きさである、前記〔６〕に記載の方法。
〔３７〕さらに第二の材料と共に酸素をプラズマ中に注入する段階を含んでおり、酸素の流量が第二の材料を完全に反応させるのに必要な酸素の化学量論流量以上である、前記〔６〕に記載の方法。
〔３８〕第一、第二及び第三の層を堆積させる合計堆積時間が４５秒未満である、前記〔６〕に記載の方法。
〔３９〕第一、第二及び第三の層を堆積させる合計堆積時間が３０秒未満である、前記〔６〕に記載の方法。
〔４０〕第一、第二及び第三の層を堆積させる合計堆積時間が２０秒未満である、前記〔６〕に記載の方法。
〔４１〕第一、第二及び第三の層を、それぞれの層の堆積の間に冷却することなく堆積させる、前記〔３８〕に記載の方法。
〔４２〕３つの層の２つを、その間に冷却期間を設けることなく連続して堆積させる、前記〔３８〕に記載の方法。
〔４３〕第二の層の紫外吸光度が少なくとも１．０である、前記〔３８〕に記載の方法。
〔４４〕第二の層の紫外吸光度が少なくとも２．０である、前記〔３８〕に記載の方法。
〔４５〕第三の層が、ＣＳ−１０Ｆタイプの２つの摩耗輪に均等に分配された１０００グラムの荷重を用いた１０００サイクルのテーバー摩耗試験、すなわちアメリカ材料試験協会（ＡＳＴＭ）の試験法Ｄ１０４４で４．０％以下のΔ曇り価を有する、前記〔３８〕に記載の方法。
〔４６〕第三の層が、ＣＳ−１０Ｆタイプの２つの摩耗輪に均等に分配された１０００グラムの荷重を用いた１０００サイクルのテーバー摩耗試験、すなわちアメリカ材料試験協会（ＡＳＴＭ）の試験法Ｄ１０４４で２．０％以下のΔ曇り価を有する、前記〔３８〕に記載の方法。
〔４７〕第一の材料を流し終わる前に第二の材料を注入して第一の層と第二の層との間に傾斜遷移部を生成させる、前記〔６〕に記載の方法。
〔４８〕第二の材料を流し終わる前に第三の材料を注入して第二の層と第三の層との間に傾斜遷移部を生成させる、前記〔６〕に記載の方法。
〔４９〕さらに、アークを発生させるために使用される陽極から延びているノズルを用いてプラズマの流れを制御する段階を含んでいる、前記〔６〕に記載の方法。
〔５０〕ノズルが円錐形状を有している、前記〔４９〕に記載の方法。
〔５１〕第一の材料と共に酸化剤を注入しない、前記〔６〕に記載の方法。
〔５２〕物品がポリカーボネートを含む、前記〔７〕に記載の方法。
〔５３〕第二の層が少なくとも１．０の紫外吸光度を有する紫外線吸収性物質を含む、前記〔６〕に記載の方法。
〔５４〕第二の層が少なくとも２．０の紫外吸光度を有する紫外線吸収性物質を含む、前記〔６〕に記載の方法。
〔５５〕第三の層が４．０％以下のΔ曇り価を有する耐摩耗性物質を含む、前記〔５３〕に記載の方法。
〔５６〕第三の層が２．０％以下のΔ曇り価を有する耐摩耗性物質を含む、前記〔５４〕に記載の方法。
〔５７〕基材がガラスを含む、前記〔１〕に記載の方法。
〔５８〕第二の材料が原子状亜鉛、原子状インジウム及び原子状アルミニウムの少なくとも１種を含む、前記〔６〕に記載の方法。
〔５９〕第二の層がインジウムドープ酸化亜鉛を含む、前記〔６〕に記載の方法。
〔６０〕 第二の層がドープ酸化亜鉛を含む、前記〔６〕に記載の方法。
〔６１〕第二の層がアルミニウム、フッ素、ホウ素、ガリウム、タリウム、銅及び鉄の少なくとも１種をドープ酸化亜鉛を含む、前記〔６〕に記載の方法。
〔６２〕基材と、 基材上に配置された、重合炭化水素物質を含む中間層と、 中間層上に配置された紫外線吸収性無機物質を含む第二の層と、 第二の層上に配置された耐摩耗性物質を含む第三の層とを含んでなる製品。
〔６３〕耐摩耗性物質が酸化した有機ケイ素物質を含む、前記〔６２〕に記載の物品。
〔６４〕基材と、 基材上に配置された、重合有機物質を含む中間層と、 中間層上に配置された硫化亜鉛を含む第二の層と、 耐摩耗性物質を含む第三の層とを含んでなる製品。
〔６５〕耐摩耗性物質が酸化した有機ケイ素物質を含む、前記〔６４〕に記載の物品。
〔６６〕基材と、 基材上に配置された、重合有機物質を含む中間層と、 中間層上に配置された無機紫外線吸収層を含む第二の層と、 酸化した有機ケイ素を含む第三の層とを含んでなる製品。
〔６７〕中間層が重合有機ケイ素を含む、前記〔６６〕に記載の物品。
〔６８〕中間層が重合炭化水素を含む、前記〔６６〕に記載の物品。
〔６９〕基材と、 ＺｎＯ層と、 耐摩耗層とを含んでなり、６５℃の水に７日間浸漬した後のＺｎＯ層の曇りの上昇率が１．７％未満であり、６５℃の水に２１日間浸漬した後のＺｎＯ層の光学密度の平均一日上昇率が０．０１６以下である、多層物品。
〔７０〕さらに、基材とＺｎＯ層との間に重合有機ケイ素の中間層を含んでいる、前記〔６９〕に記載の多層物品。
〔７１〕ＺｎＯ層が、原子状亜鉛を蒸発させ、蒸発した原子状亜鉛をプラズマ中に向けることによって設けられている、前記〔７０〕に記載の多層物品。
〔７２〕ＺｎＯ層の厚さが２００ｎｍ〜１ミクロンである、前記〔７１〕に記載の多層物品。
〔７３〕耐摩耗層の厚さが２〜６ミクロンである、前記〔７２〕に記載の多層物品。
【００１１】
図１に、本発明の一つの実施形態による多層物品の断面図を示す。多層物品１００は基材１１０、中間層１２０、紫外（ＵＶ）線吸収層１３０、及び耐摩耗層１４０からなる。これらの層１２０、１３０、１４０は、通常、図２と３に関連して以下に説明するようにアークプラズマ堆積によって連続して基材１１０上に堆積される。図１に示した３層の物品が好ましい実施形態であるが、本発明の他の実施形態は３層未満、例えばＵＶ吸収層と耐摩耗層とを含んでいてもよい。
【００１２】
このアークプラズマ堆積プロセスでは、第一のチャンバ内に位置する陰極と陽極との間でアークを発生させる。陽極は通常、例えば発散円錐の一部の形態をした中央開口をもっており、この開口は低圧の第二のチャンバと連通している。陰極の近くに導入される不活性キャリヤーガスは陰極と陽極間のアークによって電離してプラズマを形成する。このプラズマは、第一と第二のチャンバの圧力差のためプラズマジェットとして高速で第二のチャンバ中に流入する。第二のチャンバに入ったら、１種以上の材料をプラズマ中に供給すると、このプラズマがその材料を基材上に投射し、また、これらの材料は重合、酸化、分解などのような反応をすることが可能になる。第二のチャンバは、陽極の発散開口から延びる発散する、例えば円錐状のノズルをもっていることがある。このノズルはその狭い端部にプラズマと堆積材料を集中させて化学反応を促進する。ノズルの広い端部では、プラズマの面積が実質的に大きくなってよりも広い堆積面積を提供する。
【００１３】
図２に、本発明の実施形態による多層物品を形成するのに使用することができるアークプラズマ堆積装置の一例を示す。この装置１０は堆積チャンバ１、プラズマ発生チャンバ２、及びノズル８をもっている。プラズマ発生チャンバ２には、ガス供給ライン３を介して、窒素、アンモニア、二酸化炭素、水素、又は希ガス、例えばアルゴンもしくはヘリウム、又はこれらの混合物のようなイオン化可能なガスを供給する。ノズル８は、別々に又は組み合わせて作動させることができる酸素供給ライン１２と２つの反応剤供給ライン１４、１６をもっている。真空ポンプ系（図示してない）が出口２３を介して堆積チャンバ１内の低圧を維持する。基材１１０は堆積チャンバ１内で温度制御された支持体２２上に支持される。この支持体は、例えば堆積前の基材１１０の温度を制御するのに使用できる。開閉シャッタ２４は、プラズマジェットの進路内で基材１１０とノズル８との間にハンドル２５により手操作で又は自動的に位置決めできるようになっている。
【００１４】
図３は、図２のプラズマ発生チャンバ２とノズル８の拡大図である。図３で、プラズマは、１以上の陰極５から陽極４に流れる電子の流れによって発生する。通常装置は等間隔に配置された複数、例えば３つの陰極をもっているが、図３にはそのうちの１つのみを示した。陰極５は水冷することができる。陰極５は、プレート６上に装着された陰極ハウジング７内に装着される。プレート６は、図示してない送水ラインを介して供給される冷却水のチャンネル９をもつことができる。陽極４用の冷却水は送水ライン４２によって供給され、陽極４の本体内の導管４５を通って流れる。
【００１５】
プレート６は、図３に示したように発散する、例えば円錐状の形状の中央ガスプラズマチャンネルをもっている。銅製とすることができるプレート６は陽極４及び陰極５から電気的に絶縁されている。カスケードプレートといわれることもあるプレート６により、陰極５から陽極４までのプラズマの電圧降下の空間分布に影響する従来「カスケード式アーク」形状として知られているものが得られる。プレート６の電圧は、通常、陰極５の電圧と陽極４の電圧のほぼ中間である。陰極５と陽極４との間の電圧降下の空間分布をさらに制御するために追加のプレート６を設けることができる（図３には１つのみを示した）。陰極５と陽極４の間の全体の電圧降下はプレート６の数プラス１に対応して幾つかの分離した降下に分割される。カスケード式アーク形状により、陰極５と陽極４の間のガスがイオン化することができる面積が大きくなる。カスケード式アーク形状はまたアークの安定性を助長する。
【００１６】
イオン化可能なガス、例えばアルゴンはガスライン３を介してプラズマ発生チャンバに供給される。堆積チャンバ１内の真空度は、部分的にＯ−リング１５と１７によって保たれる。酸素は、円形導管１８及びスリットインジェクター２８と連通したライン１２を介してノズル８に供給される。反応剤は、空間的に均等に配置された注入ホール２６を有する導管４６につながったライン１４を介して供給される。ノズル８は、空間的に均等に配置された注入ホール３４を有する導管３２に連結された二次反応剤供給ライン１６をもっていることがある。この二次反応剤供給ライン１６は、ノズル８内の活性化ゾーン又は反応ゾーンに別の反応性ガス又は希釈ガスを供給するのに使うことができる。
【００１７】
ノズル８は一般に円錐状の形状であり、その広い端部が基材１１０に向いている。ノズルは（一つの内壁から反対の内壁まで測定した）発散角が、例えば２５〜６０度、通常は４０〜５０度である。ノズル８は、プラズマと反応性化学種をコートしようとする基材１１０の方向に向かわせる延長部４０をもっていることができる。この延長部４０はノズル８と一体になった一部であることもできるし、或いは取り外し可能な部材として設計することもできる。図３に示してあるように、延長部４０はノズル８と同じ発散角をもっている。延長部４０は陽極プラズマチャンネル及びノズル８の形状・幾何学的大きさと変わっていることができ、例えば裾広がり又はベル形の口をもつことができる。
【００１８】
一般にノズル８と延長部４０は、特に２つの目的を達成するように設計されている。まず、ノズル８は狭い端部をもっており、すなわち陽極４に隣接する端部が狭く、これがプラズマを部分的に封入又は閉じ込める。このプラズマの部分的な封入又は閉じ込めにより、プラズマ及び注入された反応剤を相対的に小さい領域に集中させることができる。反応剤はプラズマのエネルギーの高い活動領域の近くに導入するのが好ましく、その結果、プラズマ中に高割合の活性化学種が生成し、それに応じて基材上への高い堆積速度、例えば数〜数十ミクロン／分が得られる。
【００１９】
次に、ノズル８は広い端部をもっており、すなわち陽極４と反対側が広くなっており、そのためプラズマが基材の比較的広い面積を覆うことができ、大面積、例えば直径１０〜２０センチメートルの面積の堆積が可能になる。これら２つの要因の組み合わせにより、堆積の速度を劇的に、例えばＰＥＣＶＤと比べて１００倍にまで増大することができる。アークプラズマ堆積装置のこれ以上の詳細は、１９９８年３月３日にＢａｒｒｙ Ｙａｎｇによって出願された「Ｎｏｚｚｌｅ−Ｉｎｊｅｃｔｏｒ ｆｏｒ Ａｒｃ Ｐｌａｓｍａ Ｄｅｐｏｓｉｔｉｏｎ Ａｐｐａｒａｔｕｓ」と題する本願出願人に譲渡された米国特許出願第０９／０３３８６２号（援用により本明細書に含まれているものとする）に記載されている。
【００２０】
ここで再び図１を参照すると、本発明の実施形態による基材１１０は一般にポリマー樹脂からなる。例えば、基材はポリカーボネートからなることができる。この基材を形成するのに適したポリカーボネートは当技術分野でよく知られており、通常次式の繰返し単位を含んでいる。
【００２１】
【化１】
2011208282.tif 000003
【００２２】
ここで、Ｒはポリマー生成反応で使用した二価フェノール又は有機カルボン酸（例えば、テレフタル酸、イソフタル酸、ヘキサヒドロフタル酸、アジピン酸、セバシン酸、ドデカン二酸、など）の二価の芳香族残基（例えば、ビスフエノールＡともいわれる２，２−ビス（４−ヒドロキシフェニル）−プロパンの残基）である。これらのポリカーボネート樹脂は、１種以上の二価フェノールをホスゲン、ハロホルメート又はカーボネートエステルのようなカーボネート前駆体と反応させることによって製造できる芳香族カーボネートポリマーである。使用することができるポリカーボネートの一例はＧｅｎｅｒａｌ Ｅｌｅｃｔｒｉｃ社製のＬＥＸＡＮ（登録商標）である。
【００２３】
芳香族カーボネートポリマーは、例えば米国特許第３１６１６１５号、同第３２２０９７３号、同第３３１２６５９号、同第３３１２６６０号、同第３３１３７７７号、同第３６６６６１４号、同第３９８９６７２号、同第４２００６８１号、同第４８４２９４１号及び同第４２１０６９９号（いずれも援用により本明細書に含まれているものとする）に記載されている当技術分野で周知の方法によって製造できる。
【００２４】
また基材は、カーボネート前駆体、二価フェノール、及びジカルボン酸又はそのエステル形成性の誘導体を反応させることによって製造することができるポリエステルカーボネートからなっていてもよい。ポリエステルカーボネートは、例えば米国特許第４４５４２７５号、同第５５１０４４８号、同第４１９４０３８号及び同第５４６３０１３号に記載されている。
【００２５】
基材はまた熱可塑性又は熱硬化性の物質からなることもできる。適切な熱可塑性物質の例としては、ポリエチレン、ポリプロピレン、ポリスチレン、ポリビニルアセテート、ポリビニルアルコール、ポリビニルアセタール、ポリメタクリレートエステル、ポリアクリル酸、ポリエーテル、ポリエステル、ポリカーボネート、セルロース樹脂、ポリアクリロニトリル、ポリアミド、ポリイミド、ポリビニルクロライド、フッ素含有樹脂及びポリスルホンがある。適切な熱硬化性物質の例としてはエポキシ及び尿素メラミンがある。
【００２６】
基材を形成できる他の材料は、同様に当技術分野で周知のアクリルポリマーである。アクリルポリマーはアクリル酸メチル、アクリル酸、メタクリル酸、メタクリル酸メチル、メタクリル酸ブチル、メタクリル酸シクロヘキシルなどのようなモノマーから製造することができる。アクリル酸ヒドロキシエチル、アクリル酸ヒドロキシブチル、２−エチルヘキシルアクリレート及びｎ−ブチルアクリレートのような置換アクリレート及びメタクリレートも使用できる。
【００２７】
ポリエステルも基材を形成するのに使用することができる。ポリエステルは当技術分野で周知であり、有機ポリカルボン酸（例えば、フタル酸、ヘキサヒドロフタル酸、アジピン酸、マレイン酸、テレフタル酸、イソフタル酸、セバシン酸、ドデカン二酸など）又はこれらの無水物と、第一級又は第二級のヒドロキシル基を含有する有機ポリオール（例えば、エチレングリコール、ブチレングリコール、ネオペンチルグリコール、及びシクロヘキサンジメタノール）とのポリエステル化によって製造できる。
【００２８】
基材を形成するのに使用することができる他の種類の材料はポリウレタンである。ポリウレタンは当技術分野で周知であり、ポリイソシアネートとポリオールとの反応によって製造される。有用なポリイソシアネートの例としては、ヘキサメチレンジイソシアネート、トルエンジイソシアネート、ＭＤＩ、イソホロンジイソシアネート、及びビウレット、並びにこれらのジイソシアネートのトリイソシアヌレートがある。有用なポリオールの例としては、低分子量の脂肪族ポリオール、ポリエステルポリオール、ポリエーテルポリオール、脂肪アルコール、などがある。
【００２９】
基材を形成できるその他の材料の例としては、アクリロニトリル−ブタジエン−スチレン、ガラス、ＶＡＬＯＸ（登録商標）（ポリブチレンフタレート、Ｇｅｎｅｒａｌ Ｅｌｅｃｔｒｉｃ社から入手可能）、ＸＥＮＯＹ（登録商標）（ＬＥＸＡＮ（登録商標）とＶＡＬＯＸ（登録商標）のブレンド、Ｇｅｎｅｒａｌ Ｅｌｅｃｔｒｉｃ社から入手可能）、などがある。
【００３０】
基材は通常の方法で、例えば射出成形、押出、冷間成形、真空成形、ブロー成形、圧縮成形、トランスファー成形、熱成形などによって形成することができる。物品はいかなる形状でもよく、最終商品である必要はない。すなわち、切断したり、大きさを調節したり、機械的に賦形したりして最終製品にされるシート材又はフィルムであってもよい。基材は透明であっても透明でなくてもよい。基材は硬質でも可撓性でもよい。
【００３１】
基材は、所望によりプラズマ堆積の前に、所望であれば、例えばイソプロピルアルコールで洗浄し、約８０℃で一晩減圧乾燥することができる。また、基材は、アルゴン又はアルゴン及び酸素を用いてプラズマを発生させて堆積前の基材表面の汚染物を除去又は酸化するプラズマ前処理クリーニング段階（「エッチング」ともいう）によりその場で清浄化することもできる。
【００３２】
基材１１０の形成後、その基材１１０を堆積チャンバ１内の支持体２２上に載せる。次に、堆積チャンバ１内の圧力を約０．１３３Ｐａ（１ミリトル）以下に下げる。次いで、供給ライン３を通してアルゴンを流し始め、陰極５と陽極４に直流（ＤＣ）電圧を印加してプラズマを発生させる。堆積チャンバ１内の圧力降下のため、プラズマはノズル８を通って拡がり、プラズマジェットを形成する。作動中ノズル８の温度は通常約２００℃である。作動中の基材は通常約２０〜１３０℃である。
【００３３】
通常、基材１１０とノズル８との間に挿入したシャッタ２４によってアルゴンプラズマを確立する。第一の層の堆積を開始するには、シャッタ２４を引っ込め、第一の材料をプラズマ中に注入する。
【００３４】
本発明の一つの実施形態では第一の層が中間層からなる。「中間層」という用語は、基材１１０とＵＶ吸収層１３０との間に位置する層１２０を指していう。中間層１２０は通常熱膨張係数（ＣＴＥ）が基材１１０のＣＴＥとＵＶ吸収層１３０のＣＴＥとの間である。この中間層１２０は、通常無機質であるＵＶ吸収層１３０と通常有機質である基材１１０との間の接着を改善する。適合性の中間層１２０がないと、有機の基材、例えばポリカーボネートと、無機のＵＶ吸収層、例えば金属酸化物との接合部は、主として２種類の物質の化学的性質及び熱膨張係数の違いのために亀裂、層間剥離及びふくれを起こし得る。
【００３５】
通常、中間層１２０は、プラズマ内で重合することができる１種以上のケイ素含有有機物質からなる。また中間層１２０は、プラズマで重合する１種以上の炭化水素からなることもできる。プラズマによるモノマーの重合を指していうプラズマ重合は通常の重合と比較して有効な重合法である。すなわち、プラズマ重合では、通常の重合の場合には一般的である不飽和結合がモノマー中に存在する必要がないからである。
【００３６】
通常、中間層１２０を形成するためにプラズマ中に注入される材料は酸化されない。というのは、酸素が導入されると、熱膨張係数がＵＶ吸収層のＣＴＥに近くなることがあり、したがって中間層の機能が低下するからである。しかし、中間層の形成中にいくらかの酸素が導入され得ることは本発明の範囲内である。例えば、酸素の体積流量と有機ケイ素の体積流量の比は０：１〜約３：１の範囲とすることができる。
【００３７】
中間層１２０を形成するためにプラズマ中に注入することができる材料の例としては、有機ケイ素、並びにエチルベンゼン及びブタンなどの直鎖の炭化水素のような炭化水素がある。本明細書で使用する「有機ケイ素」とは、少なくとも１個のケイ素原子が少なくとも１個の炭素原子に結合している有機化合物を包含して意味しており、シリコーン材料並びに一般にシラン、シロキサン、シラザン及びオルガノシリコーンといわれている材料が包含される。本発明の方法と物品に適した有機ケイ素の多くはＫ．Ｓａｕｎｄｅｒｓ著，「Ｏｒｇａｎｉｃ Ｐｏｌｙｍｅｒ Ｃｈｅｍｉｓｔｒｙ」（１９７３年，Ｃｈａｐｍａｎ ａｎｄ Ｈａｌｌ Ｌｔｄ．刊）に記載されている。
【００３８】
本発明に有用な有機ケイ素組成物の非限定例は次の一般式で表される化合物である。
Ｒ1nＳｉＺ(4-n)
ここで、Ｒ1は一価の炭化水素基又はハロゲン化一価の炭化水素基を表し、Ｚは加水分解可能な基を表し、ｎは０〜２である。特に、Ｚはハロゲン、アルコキシ、アシルオキシ又はアリールオキシのようなものであるのが典型である。このような化合物は当技術分野で周知であり、例えばＳｃｈｒｏｅｔｅｒらの米国特許第４２２４３７８号（援用により本明細書に含まれているものとする）に記載されている。
【００３９】
本発明の範囲内に入る他の有機ケイ素の例としては次式を有するシラノールがある。
Ｒ2Ｓｉ（ＯＨ）3
ここで、Ｒ2は約１〜約３個の炭素原子を含有するアルキル基、ビニル基、３，３，３−トリフルオロプロピル基、γ−グリシドキシプロピル基及びγ−メタクリルオキシプロピル基より成る群の中から選択され、シラノールの少なくとも約７０重量％はＣＨ3Ｓｉ（ＯＨ）3である。このような化合物は米国特許第４２４２３８１号（援用により本明細書に含まれているものとする）に記載されている。
【００４０】
中間層１２０を形成するための有機ケイ素化合物の例として、オクタメチルシクロテトラシロキサン（Ｄ4）、テトラメチルジシロキサン（ＴＭＤＳＯ）及びヘキサメチルジシロキサン（ＨＭＤＳＯ）がある。
【００４１】
プラズマ重合中、モノマー前駆体は重合して、例えば重合Ｄ4、ＨＭＤＳＯ又はＴＭＤＳＯを形成することになる。中間層は約１２ミクロン／分の堆積速度で堆積させることができる。中間層の厚さは、例えば１０ｎｍ〜１０ミクロンでよい。通常中間層の厚さは約２５０〜７５０ｎｍである。本発明の一つの実施形態によると中間層は約５００ｎｍの厚さでよい。
【００４２】
ＵＶ吸収層１３０もまた、アークプラズマ堆積によって中間層１２０上に堆積する。ＵＶ吸収層を堆積させるには、有機ケイ素又は炭化水素のプラズマ中への流れを止め、別の材料を流し始める。中間層１２０の形成とＵＶ吸収層１３０の形成との間の遷移部は、プラズマの発生を中断することなく単に別の材料を注入することによって作成することができる。
【００４３】
また遷移は、物質間に漸進遷移、すなわち傾斜組成を生じるように行うこともできる。このためには、中間層の材料の注入を終了する前にＵＶ吸収層用の材料の注入を開始すればよい。傾斜遷移により、異なる性質を有する物質間に急激な遷移がなくなるので、中間層とＵＶ吸収層との間の接着が改善されるという利点を得ることができる。
【００４４】
ＵＶ吸収層を形成するためにプラズマ中に注入することができる材料の例としては、例えば亜鉛、チタン又はセリウムを含有する有機金属化合物がある。有機金属化合物とは炭素に直接結合した金属を含む有機化合物を指していう。有機金属化合物の好ましい例としてはジエチル亜鉛（ＤＥＺ）又はジメチル亜鉛（ＤＭＺ）のような亜鉛含有化合物がある。通常、亜鉛を酸化してＵＶ吸収性の酸化亜鉛層を形成するために亜鉛含有化合物と共に酸素を注入する。或いは、ＤＥＺ又はＤＭＺと共にイオウを注入してＵＶ吸収性の硫化亜鉛層を形成することができる。他のＵＶ吸収層としては、チタンイソプロポキシド（Ｔｉ−ＩＰＯ）と酸素から形成される二酸化チタン（ＴｉＯ2）、セリウムIVテトラブトキシド（Ｃ16Ｈ36Ｏ4Ｃｅ）と酸素から形成される二酸化セリウム（ＣｅＯ2）、並びにインジウム、アルミニウム、フッ素、ホウ素、ガリウム、タリウム、銅及び鉄のようなドーパントの１つをドープしたＺｎＯを挙げることができる。インジウムドープＺｎＯによると、本出願と同日出願に係るＩａｃｏｖａｎｇｅｌｏの「Ｉｎｆｒａｒｅｄ Ｒｅｆｌｅｃｔｉｎｇ Ｃｏａｔｉｎｇｓ」と題する米国特許出願（ＧＥ整理番号ＲＤ−２５９７３）（援用により本明細書に含まれているものとする）に記載されているように、良好な赤外（ＩＲ）放射線反射、接着及び安定性の利点が得られる。インジウムは、ＩＺＯ層の全金属含量の２〜１５原子％であるのが適切である。
【００４５】
ＵＶ吸収性の金属酸化物層は一般に厚さが１００ｎｍ〜１０ミクロンであり、通常は２００ｎｍ〜１ミクロンであり、より一般的には３００〜６００ｎｍである。一般にＵＶ吸収層の吸光度は１を超え、通常は２を超える。ここで、「吸光度」はｌｏｇ（Ｉi／Ｉo）で定義され、Ｉiは堆積物に入射する３５０ｎｍの光の強度であり、Ｉoは出力の強度である。ＵＶ吸収層は、無機物質が一般の有機物質の場合のようにＵＶ放射線を吸収する際に消耗したり劣化したりしないという利点を享受できるように、金属酸化物のような無機物質からなるのが好ましい。
【実施例】
【００４６】
実施例１〜７
表１に、いろいろな条件下でアークプラズマ堆積により形成したＵＶ吸収性酸化亜鉛層の特性の例を示す。表１で、「Ｚｎ源」は亜鉛の起源であり、「Ｚｎ速度」は１分当たりの標準リットル（ｓｌｍ）で表した有機金属材料の注入速度であり、「Ｏ2速度」はｓｌｍで表した酸素注入速度であり、「Ｏ：Ｚｎ」は酸素の注入速度（モル）と亜鉛の注入速度（モル）の比である。「Ｏ：Ｓｔ」は酸素の注入速度（モル）と化学量論反応を達成するのに理論的に必要とされる酸素の速度の比であり、「ＷＤ」は陽極から基材表面までの作動距離（センチメートルｃｍ）であり、「圧力」は堆積チャンバ内の圧力（ミリトルｍＴ）であり、「基材温度」は堆積中の基材表面の最高温度（摂氏）であり、「堆積時間」は秒で表した堆積時間であり、「厚さ」はオングストローム（Å）で表した堆積物の厚さであり、「吸光度」は３５０ナノメートルの波長を有する光（ＵＶ）の吸光度であり、ｌｏｇ（Ｉi／Ｉo）で定義され、Ｉiは堆積物に入射する光の強度であり、Ｉoは出力の強度である。堆積物はガラス基材上に作成した。アルゴン注入速度は１．２５ｓｌｍであった。プラズマ電流は５０アンペアであった。注入成分がアルゴンだけである前処理時間は５秒であった。
【００４７】
【表１】
2011208282.tif 000004
【００４８】
一般にＵＶ吸光度（「光学密度」又は「ＯＤ」ともいう）はＵＶ吸収層の最も重要な性質である。多くの用途で吸光度の値は１より大きく、通常は１．５より大きく、さらに一般的には２．０より大きい。表１の実施例６と７に示されているように、亜鉛源としてジメチル亜鉛を用い、比較的大きい酸素流量、例えば約６．７ｓｌｍで高いＵＶ吸光度、例えば２．０より大きい吸光度を達成することができる。この酸素流量、すなわち６．７ｓｌｍは、下記化学量論反応を実施するのに必要とされる理論流量２．９ｓｌｍより２．２９５（Ｏ：Ｓｔ）倍大きい。
（ＣＨ3）2Ｚｎ ＋ ４Ｏ2 → ＺｎＯ ＋ ２ＣＯ2 ＋ ３Ｈ2Ｏ 
一般に、酸素の流量は、より低い流量の酸素で形成される非晶質の酸化亜鉛層とは反対に、結晶性の酸化亜鉛層の形成を可能にするように十分に大きいのが好ましい。比Ｏ：Ｓｔは通常１より大きく、例えば２より大きくてもよい。
【００４９】
生産上重要であり得る別の要因は堆積速度である。例えば、ＵＶ吸収層の堆積プロセスが迅速に行われれば、基材に対する熱負荷は少なくなり、これはガラス転移温度が低いポリカーボネートのような基材では重要であり得る。熱負荷が十分低下すると、中間冷却をすることなく連続的に層を堆積させることができるので製造プロセスを短縮することができる。表１に示されているように、厚さが約０．５ミクロンのＵＶ吸収層は約４秒で堆積させることができる。この堆積速度７〜８ミクロン／分は、表に示されているように出発物質としてＤＭＺを用いて達成することができる。
【００５０】
陽極４から基材１１０までの作動距離は堆積に影響を与える別の要因である。一般に、作動距離が短くなると、堆積面積が減り基材に対する熱負荷が増大する。作動距離が長くなると、堆積速度（ミクロン／分）が遅くなりコーティングの幾つかの特性が低下し得る。例えば、基材上における反応剤の温度が低下するため亀裂が発生することがあり、堆積チャンバへの酸素の損失が大きくなるため結晶質ではなくより低い吸光度を有する非晶質の酸化亜鉛層が生じ得る。一般に、作動距離は、基材に対する熱的損傷を回避するのに十分大きく、かつ反応剤の過度の冷却と堆積チャンバへの酸素の損失に伴う問題（例えば亀裂の発生や非晶質の生成）を避けるのに十分小さくなるように選択する。通常、作動距離は約２０〜４０センチメートルである。
【００５１】
本発明の別の実施形態では、亜鉛と、インジウムもしくはアルミニウム又はその他上記のもののような所望の亜鉛ドーパントとを蒸気の形態でプラズマに供給する。例えば、Ｚｎ、Ｉｎ及びＡｌをプラズマ中に熱的に蒸発させることによって、ＺｎＯコーティング、インジウムドープ酸化亜鉛（ＩＺＯ）コーティング、及びアルミニウムドープ酸化亜鉛（ＡＺＯ）コーティングを高速でポリカーボネート基材上に堆積することができる。
【００５２】
一般に、適切な流量を与えるのに十分な（例えば０．１トルより高い）低温蒸気圧を有する金属を使用することができる。より低い蒸気圧を有する金属も利用することができるが、ノズルの温度をそれより高い温度に保たなければならない。
【００５３】
金属蒸気を発生させるには、金属供給ラインを図４に示したように変更するとよい。金属供給ライン１４（又は必要に応じて１２もしくは１６）をステンレス鋼管のような管又はチューブ１４４と交換する。チューブ１４４は蒸発器１４５につながっている。この例では、蒸発器１４５はタンタルライナーを有するニッケル製るつぼのようなるつぼからなる。このるつぼは、高抵抗線や無線周波数（ＲＦ）コイルのような加熱エレメント１４７で囲まれている。この加熱エレメントはまたチューブ１４４の回りにも巻かれている。加熱エレメントは、反応体金属がチューブ１４４内で凝固するのを防ぐのに十分な温度に保つ。また加熱エレメント１４７は金属がノズル８内で凝固するのを防ぐためにノズルまで延びている。例えば、ノズル８を熱的に包囲して、蒸気がその凝縮相に戻る温度にまで冷却される場合のように閉塞するのを防止するのに十分な温度を維持することができる。
【００５４】
金属反応体１４８がパイプ１４４に接するようにこの反応体を蒸発器１４５中に装填する。加熱エレメントを賦活化して金属反応体１４８をパイプ１４４中に蒸発させる。次いで金属反応体はパイプ１４４からチャンネル１３５と開口１３４を通ってプラズマ１５０中に供給される。例えば、ＺｎＯ薄膜を堆積するには、金属反応体は亜鉛であり、これはＺｎスラグの形態で市販されている。ＩＺＯ薄膜を堆積するには、金属反応体１４８は２．５％Ｉｎ：ＺｎのようなＩｎ：Ｚｎ合金でよい。
【００５５】
また、インジウム蒸気は亜鉛蒸気と別の導管を介して供給してもよい。この実施形態の場合、第二の金属供給ライン１６は、第二のチューブ１４６及びインジウムを収容した第二のるつぼと交換する。亜鉛及び／又はインジウムの蒸気はプラズマ中に入り、そこで供給ライン１２から供給された酸素と混合される。金属反応体と酸素反応体はプラズマ１５０中で混合してＺｎＯ又はＩＺＯを形成し、プラズマが基材に衝突すると薄い膜として基材１１０上に堆積する。
【００５６】
本発明の別の実施形態を図５に示す。上述したように、Ｚｎのような金属反応体を蒸発チャンバからなる蒸発器１４５中で蒸発させる。蒸発器１４５は導管１４４に接続されており、蒸発した反応体が注入ホール１３４に向かって流れる。この実施形態では、Ｚｎスラグを用いる代わりに、例えばＺｎワイヤのスプールのようなワイヤ供給サプライ１５３に接続されたワイヤ供給導管又は中空チューブ１５１を介してＺｎワイヤ１５２を蒸発器１４５に供給する。もちろん、前述したように、金属反応体として他の金属を使用することができる。
【００５７】
ワイヤ供給サプライ１５３は通常のモーター１５４で巻き戻すことができる。一つの実施形態では、モーター１５４は一定の速度で駆動されてワイヤ１５２を連続的に蒸発器１４５に供給する。また、チューブ１５７を介してＡｒガスを導管１５１に供給することもできる。アルゴンは、酸素の逆拡散を減らし、亜鉛蒸気を運搬し、注入ホール１３４のところでプラズマに入る亜鉛の活性を薄めるために用いられる。
【００５８】
図４と５に示した２つの実施形態はまた許容できる結果が得られる２つの作動モードも示している。例えば、本発明のプラズマ増強堆積装置はバッチモードで使用することができる。バッチモードでは、Ｚｎスラグ又はインジウム−亜鉛合金（Ｉｎ：Ｚｎ）のような金属反応体を蒸発器１４５内に入れる。ノズル８を熱平衡にする一方で蒸発器を迅速にオンオフして反応体の堆積を開始・停止する。また、連続モードでは、加熱エレメント１４７により蒸発器１４５とノズル８を平衡にする。ワイヤ１５２を蒸発器１４５に供給するとワイヤは、ワイヤの供給速度及び蒸発器温度における反応体の蒸気圧に比例する一定の速度で融解しプラズマ１５０中に蒸発する。この連続モードは、蒸発した反応体の浪費が最小になるという意味で有利である。蒸発器は、ユーザーが望むだけの時間適正な高温に保つことができる。それに応じて反応体ワイヤの供給速度も変えることができる。もちろん、本明細書の開示に基づいて当業者には明らかなようにこれらの作動モードの変形又は組合せを利用して許容可能な堆積を実行することもできる。
【００５９】
ＺｎＯの安定性は、一般に、固体の亜鉛をプラズマ中に蒸発させるアークプラズマ堆積（ＡＰＤ／蒸発）を利用することによって改善される。この方法によると、下記表２の実施例８〜１１に示されているように、ＺｎＯ堆積物は化学量論より過剰の酸素（すなわち、５０％を超える酸素）を含有している。対照的に、アークプラズマと共に有機金属亜鉛源を使用した場合（実施例１２〜１３）又はスパッタリングを使用した場合（実施例１４〜１６）、ＺｎＯ堆積物は通常化学量論より不足の酸素を含有している。実施例８〜１６の酸素と亜鉛の含量はＸ−線光電子分光法（ＸＰＳ）で測定した。
【００６０】
【表２】
2011208282.tif 000005
【００６１】
実施例１７〜２０
次の実施例１７〜２０で、各種方法で堆積したＺｎＯ層の水浸漬安定性の差を例証する。実施例１７では、亜鉛をプラズマ中に蒸発させたアークプラズマ堆積によってＺｎＯ層を設けた。実施例１８と１９では、亜鉛源がジエチル亜鉛（ＤＥＺ）であるアークプラズマ堆積（ＡＰＤ）によってＺｎＯ層を設けた。実施例２０では、１８％Ｏ2／Ａｒプラズマ中でＺｎＯ源を用いた反応性スパッタリングでＺｎＯ層を設けた。２１日間の一日当たりΔＯＤとは、６５℃の水に２１日にわたって浸漬したときの光学密度における一日当たりの平均低下を指しており、ＯＤは既に定義した通り３５０ｎｍの吸光度と等価である。このＯＤの損失は、ＺｎＯコーティングの溶解に起因している。７日後のΔ％曇りとは、６５℃の水に７日間浸漬した後の曇り価の増大率を指している。１日当たりΔＯＤとΔ％曇りの値が低いほどコーティングは安定である。
【００６２】
【表３】
2011208282.tif 000006
【００６３】
表３に示されているように、蒸発した亜鉛を用いてアークプラズマ堆積によって形成したＺｎＯ層は、スパッタリングによって形成したＺｎＯ層及びＤＥＺを用いてアークプラズマ堆積によって形成したＺｎＯ層と比較して、１日当たりの光学密度の低下がずっと低かった。また、蒸発した亜鉛を用いてアークプラズマ堆積によって形成したＺｎＯ層は、スパッタリングによって形成したＺｎＯ層及びＤＥＺを用いてアークプラズマ堆積によって形成したＺｎＯ層と比較して、曇り価の増大率がずっと低かった。表２と３の実施例は、化学量論より過剰の酸素を有するＺｎＯコーティングの堆積により、改善された水浸漬安定性をもつＺｎＯ層が生成し得ることを示唆している。
【００６４】
再び図１を参照すると、耐摩耗層１４０が、同様にアークプラズマ堆積によってＵＶ吸収層１３０の上に形成されている。この耐摩耗層を設けるには、プラズマ中への有機金属材料又は金属材料の流れを止め、別の材料を流し始める。ＵＶ吸収層の形成と耐摩耗層の形成との間の遷移部は、プラズマの発生を中断することなく単に別の材料を注入することによって作成することができる。
【００６５】
また遷移は、物質間に漸進遷移、すなわち傾斜組成を生じるように行うこともできる。このためには、ＵＶ吸収層の材料の注入を終了する前に耐摩耗層用の材料の注入を開始すればよい。傾斜遷移により、異なる性質を有する物質間に急激な遷移がなくなるので、ＵＶ吸収層と耐摩耗層との間の接着が改善されるという利点を得ることができる。
【００６６】
耐摩耗層を形成するためにプラズマ中に注入する材料としては、上で説明したように、オクタメチルシクロテトラシロキサン（Ｄ4）、テトラメチルジシロキサン（ＴＭＤＳＯ）、ヘキサメチルジシロキサン（ＨＭＤＳＯ）その他の有機ケイ素を挙げることができる。これらの有機ケイ素モノマーは通常プラズマ中で酸化され重合して、ケイ素、炭素、酸素及び水素を含有する酸化Ｄ4、ＴＭＤＳＯ又はＨＭＤＳＯの層からなる耐摩耗層を形成する。
【００６７】
耐摩耗層に適した材料の他の例としては、例えば二酸化ケイ素及び酸化アルミニウムがある。
【００６８】
耐摩耗層は一般に厚さが約１〜１０ミクロンであり、通常は約２〜６ミクロンであり、最も普通の場合は約３〜４ミクロンである。耐摩耗層の堆積速度は、厚さ４ミクロンの層を約２０秒以内に堆積することができるように約１２〜１５ミクロン／分とすることができる。
【００６９】
以下の実施例で、本発明の実施形態の様々な特徴と利点をさらに例示する。
【００７０】
実施例２１
この実施例の３層物品は、良好な耐摩耗性と良好なＵＶ吸収性を示した。
【００７１】
ＬＥＸＡＮ（登録商標）ポリカーボネート物品（４インチ×４インチ×１／８インチ）を、下記表４に掲げる条件下、１）厚さ０．６ミクロンの重合Ｄ4の中間層、２）厚さ０．５ミクロンのＺｎＯのＵＶ吸収層、及び３）厚さ４ミクロンの酸化したＤ4の耐摩耗層で、アークプラズマによりコートした。これら３つの層は各層の堆積の間に３０分の遅れをもって直接堆積した。表４と５で、「プラズマ暴露」、「前／中／後」とは、それぞれの層の堆積の前、堆積中及び堆積後のプラズマ暴露を指している。中間層の場合、堆積前と堆積後のプラズマはアルゴンからなっていた。ＵＶ吸収層と耐摩耗層の場合、堆積前と堆積後のプラズマはアルゴンと酸素からなっていた。陽極から基材までの作動距離は２８ｃｍであった。アーク電流は６０Ａであった。
【００７２】
こうしてコートした物品は光学的に透明であり、アメリカ材料試験協会（ＡＳＴＭ）試験法ＡＳＴＭのＤ１００３に従ってＧａｒｄｎｅｒ ｈａｚｅ−ｇａｒｄ ｐｌｕｓモデルＨＢ４７２５で測定した初期曇り価（光散乱の割合％）が０．６％であった。次に、サンプルをアメリカ材料試験協会（ＡＳＴＭ）の試験法Ｄ１０４４によるテーバー摩耗試験にかけた。このテーバー摩耗試験では、２つの摩耗輪（ＣＳ−１０Ｆタイプ）に均等に分配された１０００グラムの荷重を１０００サイクルかける。その後、再び曇り価を測定してΔ曇り価を得る。このΔ曇り価が低いほどサンプルは耐摩耗性である。この実施例ではΔ曇り価が１．２％であった。
【００７３】
ＵＶ吸収層のＵＶ吸光度は、同じＺｎＯ層をガラス基材上にコートすることによって測定した。ＺｎＯコーティングはＵＶ吸光度が３５０ナノメートル（ｎｍ）光に対して１．５より大きかった。ポリカーボネートはＵＶ光をいくらか吸収するので、ＵＶ吸光度を測定する基材としてガラスを用いた。
【００７４】
【表４】
2011208282.tif 000007
【００７５】
実施例２２
下記表５に掲げる条件下で、ＬＥＸＡＮ（登録商標）ポリカーボネート基材（４インチ×４インチ×１／８インチ）に３層コーティングを設けた。陽極から基材までの作動距離は２８ｃｍであった。アーク電流は６０Ａであった。この実施例の３層コーティングは、良好な耐摩耗性、良好なＵＶ吸収性を示し、熱サイクルによるダメージはなかった。
【００７６】
このコーティングのＧａｒｄｎｅｒ ｈａｚｅ−ｇａｒｄ ｐｌｕｓモデルＨＢ４７２５で測定した初期曇り価は１．２％であった。次に、コーティングを実施例２１に記載したテーバー(Taber)試験にかけた。このサンプルのΔ曇り価は２．０％であった。
【００７７】
次いで、コートした物品をゼネラル・モーターズ工学規格(General Motors Engineering Standards)の自動車環境サイクル(Automotive Environmental Cycles)ＧＭ９５０５Ｐ（１９９２）に定められている熱サイクル試験にかけた。この熱サイクル試験（ゼネラル・モーターズ工学規格(General Motors Engineering Standards)にサイクル１として規定されている）では、サンプルを−３０℃と８０℃に５サイクル加熱・冷却する。この熱サイクル試験の終了時サンプルにはコーティングの微細亀裂も層間剥離もなかった。
【００７８】
同じＺｎＯ層をガラス基材上にコートすることによってＵＶ吸収層のＵＶ吸光度を測定した。ＺｎＯコーティングはＵＶ吸光度が３５０ナノメートルの光に対して約１．６であった。
【００７９】
【表５】
2011208282.tif 000008
【００８０】
実施例２３
下記表６に掲げる条件下で、ＬＥＸＡＮ（登録商標）基材に３層コーティングを設けた。この３層コーティングは中間層、ＵＶ吸収層及び耐摩耗層を含んでいた。耐摩耗層は２つの段階で設けた。この実施例は、中間層、ＵＶ吸収層及び第一の耐摩耗層が、冷却することなく連続して短時間で設けることができて、ＬＥＸＡＮ（登録商標）基材上の熱負荷を低減できることを立証している。
【００８１】
表６に記載されているように、ＬＥＸＡＮ（登録商標）基材をアルゴンプラズマで４秒間前処理した。次に、中断することなく、アーク内にＴＭＤＳＯを流すことにより中間層を堆積させた。次いで、中断することなく、アーク内にＤＭＺと酸素を流すと共にＴＭＤＳＯ流を止めることによりＵＶ吸収性ＺｎＯ層を堆積させた。その後、中断することなく、アーク内にＴＭＤＳＯを流し、ＤＭＺ流を止め、そして酸素流を減らすことにより第一の耐摩耗層を堆積させた。次に、サンプルを約５分間で４０℃に冷却させた。次いで、第二の耐摩耗層を設けた。陽極から基材表面までの作動距離は２５．５センチメートルであった。
【００８２】
これらの条件により、０．５ミクロンの重合ＴＭＤＳＯの中間層と、０．５ミクロンの酸化亜鉛のＵＶ吸収層と、３．６ミクロンの酸化したＴＭＤＳＯの耐摩耗層とを有する３層構造体が得られた。このサンプルを６５℃の水に７日間浸漬した後、層間剥離も曇り価の増大も見られなかった。曇り価は水浸漬の前後にガードナー曇り計モデルＸＬ８３５で測定した。
【００８３】
【表６】
2011208282.tif 000009
【００８４】
実施例２４
下記表７に掲げる条件下で、ＬＥＸＡＮ（登録商標）基材に３層コーティングを設けた。この実施例は、２．６６の高い紫外吸光度を立証している。これらの層は、中間に冷却段階を用いることなく、合計１３秒以内に連続して堆積させた。コーティング全体の厚さは１．８ミクロンであった。陽極と基材表面との間の作動距離は２５．５センチメートルであった。
【００８５】
【表７】
2011208282.tif 000010
【００８６】
実施例２５
下記表８に掲げる条件下で、ＬＥＸＡＮ（登録商標）基材に３層コーティングを設けた。このコーティングは２．２９という比較的高いＵＶ吸光度を示した。これらの層は、中間に冷却段階を用いることなく、合計３２秒以内に連続して堆積させた。コーティング全体の厚さは３．６ミクロンであった。陽極と基材表面との間の作動距離は２５．５センチメートルであった。
【００８７】
【表８】
2011208282.tif 000011
【００８８】
以上の実施例と説明から、本発明により、中間層、ＵＶ吸収層及び耐摩耗層を含む複数の層をポリマー基材上に迅速に形成する改良された方法が提供されることが明らかである。各層の堆積の間に冷却してもしなくても、１分未満、通常は４５秒、３０秒、２０秒又は１５秒未満の合計堆積時間内に連続して３層を設けることができるので、達成することができるタイミングは特に有利である。ＵＶ吸光度は、例えば２又は２．５以上とすることができる。テーバー摩耗試験で測定される耐摩耗性はΔ曇り価が、例えば２％、１．５％、又は１．２％以下の値とすることができる。また、図３に例示したノズルでは、比較的大きい表面積を迅速にコートすることも可能になる。
【００８９】
図６に示した別の実施形態では、アークプラズマ堆積装置１６０が、堆積チャンバ２００内の基材１６５の両側に配置された複数のプラズマ発生チャンバ１８１〜１９０をもっている。プラズマ発生チャンバ１８１〜１９０と堆積チャンバ２００は図２〜５に関して説明したのと同様に作動する。
【００９０】
図６の実施形態は、車両のウインドウのような基材１６５の片面をコートすることもできるし、両面を同時にコートすることもできる。この複数のアークプラズマ発生チャンバは堆積チャンバ２００の片側にのみ配置してもよいし、図６に示したように両側に配置してもよい。基材１６５の両側に５つのプラズマ発生チャンバが示してあるが、そのようなチャンバは基材１６５のいずれかの側に１つ、２つ、３つ、４つ又は５つ以上あってもよい。装置１６０は、例えば、単一の基材の複数の領域を別々にコートしたり、複数の基材をコートしたり、又は単一の基材上に複数の層をコートしたりするのに利用できる。これらプラズマ発生チャンバ１８１〜１９０は所望の材料又は材料の組合せを基材１６５上に投射するような形状・配置にすることができる。
【００９１】
図６示した例では、基材１６５は複数の重なった層でコートされる。基材１６５は放出されるプラズマジェットの進路に対して垂直な方向１９１に沿って移動することができる。この方向は垂直、水平その他任意の方向でよい。例えば、基材は位置１９２から位置１９３に向かって、チャンバ１８１〜１８５から放出されるプラズマアーク又はジェット５０の方向に対して垂直に動くことができる。一つの例では、プラズマ発生チャンバ１８１を用いて中間層２２２を堆積し、プラズマ発生チャンバ１８２を用いてＵＶ吸収層２２５を堆積し、プラズマ発生チャンバ１８３を用いて耐摩耗層を堆積する。もちろん、活動プラズマ発生チャンバ（すなわちプラズマを放出するチャンバ）の数は所望の構造が形成されるように変化させることができる。また、プラズマ発生チャンバ１８１〜１９０の１つ以上を、表４と５に記載した前処理や後処理暴露のようなプラズマ処理に使用することもできる。
【００９２】
基材１６５の裏側をコートしたい場合には、プラズマ発生チャンバ１８６〜１９０を活動させることができる。すなわち、一つのプロセス実行中に同一のチャンバ内で任意の組合せの層を形成することができる。また、基材１６５がチャンバ１８１〜１８５に同時に面する程長ければ、２つ以上〜５つ全部の活動チャンバ１８１〜１８５からのプラズマで基材１６５を同時に照射して任意の組合せの層を同時に形成することができる。
【００９３】
また、コーティング層は順次堆積してもよい。例えば、堆積チャンバ１８１〜１８３のいずれかを別々の時間に作動させて、他の２つの堆積チャンバを不活動状態にして、中間層、ＵＶ吸収層及び耐摩耗層を順次堆積することができる。基材１６５は、各々の堆積の際に適した位置、すなわち活動状態の堆積チャンバの前に配置する。
【００９４】
本発明の別の実施形態によると、ＵＶ吸収層に隣接して銀又はアルミニウムの接着促進層を堆積することができる。適切な銀又はアルミニウムの接着促進層は、例えば、本出願と同日出願に係るＩａｃｏｖａｎｇｅｌｏの「Ａｄｈｅｓｉｏｎ Ｌａｙｅｒ ｏｆ Ｍｅｔａｌ Ｏｘｉｄｅ ＵＶ Ｆｉｌｔｅｒｓ」と題する米国特許出願（ＧＥ整理番号ＲＤ−２５９７２）（援用によりその全体が本明細書に含まれているものとする）に記載されている。
【００９５】
本発明のさらに別の実施形態によると、例えば、本出願と同日出願に係るＩａｃｏｖａｎｇｅｌｏの「Ｉｎｆｒａｒｅｄ Ｒｅｆｌｅｃｔｉｎｇ Ｃｏａｔｉｎｇｓ」と題する米国特許出願（ＧＥ整理番号ＲＤ−２５９７３）（援用によりその全体が本明細書に含まれているものとする）に記載されているように、多層物品に、例えばＵＶ吸収層に隣接して、銀又はアルミニウムの赤外反射層を設けることができる。
【００９６】
本方法は押出又は射出成形によって製造される物品をコートするのに特に適している。というのは、これらのプロセスもまた迅速に実施することができるからである。例えば、物品を形成するのにかかる時間がその物品をコートするのにかかる時間とほぼ等しければ、これらのプロセスを連続的に行うことができるので、製造のロジスティックスが簡単化される。対照的に、シリコーンハードコートを設ける際のような処理段階が２時間かかる従来法では、非常に多くの物品を同時に処理しなければならず、製造ロジスティックスが複雑になる。また、すべての層をアークプラズマ堆積によって設けると、いろいろな層を堆積する間にその物品を取扱い、輸送し、又は清浄にする必要がないという利点も得られる。
【００９７】
本明細書に開示した本発明の説明から当業者には本発明の他の実施形態が明らかであろう。本明細書の説明及び実施例は単なる例示であって本発明の範囲は特許請求の範囲によって定められるものである。
【符号の説明】
【００９８】
１   堆積チャンバ
２   プラズマ発生チャンバ
３   ガス供給ライン
４   陽極
５   陰極
８   ノズル
１０   プラズマ堆積装置
１２   酸素供給ライン
１４、１６   反応剤供給ライン
１００   多層物品
１１０   基材
１２０   中間層
１３０   紫外線吸収層
１４０   耐摩耗層
１５０   プラズマ
【図１】
2011208282.tif 000012
【図２】
2011208282.tif 000013
【図３】
2011208282.tif 000014
【図４】
2011208282.tif 000015
【図５】
2011208282.tif 000016
【図６】
2011208282.tif 000017